(57)【要約】【課題】耐磨耗性及び耐傷付性に優れたオレフィン系熱可塑性エラストマー組成物、及び該組成物を用いてなる成形体を提供する。【解決手段】特定量の下記成分（Ａ）〜（Ｄ）を含有する熱可塑性エラストマー組成物。（Ａ）：エチレン単位と炭素数３〜２０のα−オレフィン単位とを含有し、式（１）を充足し、１２０℃以上に融点を有さないエチレン−α−オレフィン系共重合体ｙ＜ｘ                                        （１）（ｘは（Ａ）のエチレン単位量、ｙは（Ａ）の炭素数４〜２０のα−オレフィン単位量を表す。）（Ｂ）：プロピレン系樹脂（Ｃ）：エチレン及び炭素数３〜２０のα−オレフィンから選ばれる少なくとも２種のオレフィン単位を含有し、式（２）を充足し、１２０℃以上に融点を有さないα−オレフィン系共重合体ｙ’≧ｘ’                                    （２）（ｘ’は（Ｃ）のエチレン単位量、ｙ’は（Ｃ）の炭素数４〜２０のα−オレフィン単位量を表す。）（Ｄ）：シリコーンオイル及び／又はシリコーンゴム【選択図】    なし【特許請求の範囲】
【請求項１】
下記の成分（Ａ）〜（Ｄ）を含有し、成分（Ａ）の含有量が１０〜８５重量％であり、成分（Ｂ）の含有量が５〜４０重量％であり、成分（Ｃ）の含有量が５〜８０重量％であり、成分（Ｄ）の含有量が０．１〜２０重量％である（ただし、成分（Ａ）〜（Ｄ）の合計量を１００重量％とする。）熱可塑性エラストマー組成物。
（Ａ）：エチレンから誘導される構造単位と炭素原子数３〜２０のα−オレフィンから選ばれる少なくとも１種のα−オレフィンから誘導される構造単位とを含有し、下記式（１）を充足し、１２０℃以上に融点を有さないエチレン−α−オレフィン系共重合体
ｙ＜ｘ                                            （１）
（ｘは成分（Ａ）中のエチレン単量体単位の含有量（モル％）を表し、ｙは成分（Ａ）中の炭素原子数４〜２０のα−オレフィンの単量体単位の含有量（モル％）を表す。ただし、成分（Ａ）中の全単量体単位の含有量を１００モル％とする。）
（Ｂ）：プロピレン系樹脂
（Ｃ）：エチレンおよび炭素原子数３〜２０のα−オレフィンから選ばれる少なくとも２種のオレフィンから誘導される構造単位を含有し、下記式（２）を充足し、１２０℃以上に融点を有さないα−オレフィン系共重合体
ｙ’≧ｘ’                                        （２）
（ｘ’は成分（Ｃ）中のエチレン単量体単位の含有量（モル％）を表し、ｙ’は成分（Ｃ）中の炭素原子数４〜２０のα−オレフィンの単量体単位の含有量（モル％）を表す。ただし、成分（Ｃ）中の全単量体単位の含有量を１００モル％とする。）
（Ｄ）：シリコーンオイル及び／又はシリコーンゴム
【請求項２】
成分（Ｃ）が、プロピレン系共重合体である請求項１記載の熱可塑性エラストマー組成物。
【請求項３】
コア部がオレフィン系樹脂であり、表皮部が請求項１または２に記載の熱可塑性エラストマー組成物からなる成形体。
【請求項４】
自動車内装部品である請求項３記載の成形体。
【発明の詳細な説明】
【０００１】
【発明の属する技術分野】
本発明は、耐磨耗性および耐傷付性に優れたオレフィン系熱可塑性エラストマー組成物、及び該組成物を用いた成形体に関するものである。
【０００２】
【従来の技術】
自動車の内装部品（アームレスト、シフトノブなど）には柔らかな触感が求められ、従来、軟質塩化ビニル樹脂やウレタン樹脂などが使用されてきた。しかしながら、環境問題への関心が高まり、軟質塩化ビニル樹脂やウレタン樹脂に代えて、オレフィン系熱可塑性エラストマーを用いる検討がなされており、エチレン−プロピレン−エチリデンノルボルネン共重合体ゴムとポリプロピレン樹脂とを動的熱処理したオレフィン系熱可塑性エラストマーを自動車内装部品の表皮シートに用いることが提案されている（例えば、特許文献１参照。）。また、該オレフィン系熱可塑性エラストマーとポリブテン−１樹脂との組成物を自動車内装部品の表皮層に用いることが提案されている（例えば、特許文献２参照。）。
【０００３】
【特許文献１】
特開平６−１３６２０５
【特許文献２】
特開平８−３４２９７
【０００４】
【発明が解決しようとする課題】
しかしながら、上記のオレフィン系熱可塑性エラストマーや上記の組成物は、耐摩耗性及び耐傷付性において、十分満足のいくものではなかった。
かかる状況の下、本発明が解決しようとする課題は、耐磨耗性および耐傷付性に優れたオレフィン系熱可塑性エラストマー組成物、及び該組成物を用いてなる成形体を提供することにある。
【０００５】
【課題を解決するための手段】
すなわち、本発明のうち一の発明は、下記の成分（Ａ）〜（Ｄ）を含有し、成分（Ａ）の含有量が１０〜８５重量％であり、成分（Ｂ）の含有量が５〜４０重量％であり、成分（Ｃ）の含有量が５〜８０重量％であり、成分（Ｄ）の含有量が０．１〜２０重量％である（ただし、成分（Ａ）〜（Ｄ）の合計量を１００重量％とする。）熱可塑性エラストマー組成物に係るものである。
（Ａ）：エチレンから誘導される構造単位と炭素原子数３〜２０のα−オレフィンから選ばれる少なくとも１種のα−オレフィンから誘導される構造単位とを含有し、下記式（１）を充足し、１２０℃以上に融点を有さないエチレン−α−オレフィン系共重合体
ｙ＜ｘ                                            （１）
（ｘは成分（Ａ）中のエチレン単量体単位の含有量（モル％）を表し、ｙは成分（Ａ）中の炭素原子数４〜２０のα−オレフィンの単量体単位の含有量（モル％）を表す。ただし、成分（Ａ）中の全単量体単位の含有量を１００モル％とする。）
（Ｂ）：プロピレン系樹脂
（Ｃ）：エチレンおよび炭素原子数３〜２０のα−オレフィンから選ばれる少なくとも２種のオレフィンから誘導される構造単位を含有し、下記式（２）を充足し、１２０℃以上に融点を有さないα−オレフィン系共重合体
ｙ’≧ｘ’                                        （２）
（ｘ’は成分（Ｃ）中のエチレン単量体単位の含有量（モル％）を表し、ｙ’は成分（Ｃ）中の炭素原子数４〜２０のα−オレフィンの単量体単位の含有量（モル％）を表す。ただし、成分（Ｃ）中の全単量体単位の含有量を１００モル％とする。）
また、本発明のうち他の発明は、コア部がオレフィン系樹脂であり、表皮部が上記の熱可塑性エラストマー組成物からなる成形体に係るものである。
【０００６】
【発明の実施の形態】
本発明の成分（Ａ）は、エチレンから誘導される構造単位と炭素原子数３〜２０のα−オレフィンから選ばれる少なくとも１種のα−オレフィンから誘導される構造単位とを含有し、下記式（１）を充足し、１２０℃以上に融点を有さないエチレン−α−オレフィン系共重合体である。
ｙ＜ｘ                                            （１）
ここで、ｘは成分（Ａ）中のエチレン単量体単位の含有量（モル％）を表し、ｙは成分（Ａ）中の炭素原子数４〜２０のα−オレフィンの単量体単位の含有量（モル％）を表す。ただし、成分（Ａ）中の全単量体単位の含有量を１００モル％とする。
なお、融点は、ＪＩＳ  Ｋ  ７１２１に従い、昇温速度および降温速度が５℃／ｍｉｎの条件で測定され、単量体単位の含有量は、ＮＭＲ分析により求められる。
【０００７】
成分（Ａ）において、炭素原子数３〜２０のα−オレフィンとしては、プロピレン、１−ブテン、１−ペンテン、１−ヘキサン、１−オクテン、１−デセンなどの直鎖状α−オレフィン；３−メチル−１−ブテン、３−メチル−１−ペンテンなどの分岐状α−オレフィンなどがあげられ、プロピレン、１−ブテン、１−オクテンが好ましい。成分（Ａ）は、炭素原子数２〜２０のオレフィン以外の単量体から誘導される構造単位を含有していてもよく、該単量体としては、共役ジエンなどがあげられる。該共役ジエンとしては、１，４−ヘキサジエン、１，６−オクタジエン、２−メチル−１，５−ヘキサジエン、６−メチル−１，５−ヘプタジエン、７−メチル−１，６−オクタジエンのような鎖状非共役ジエン；シクロへキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンのような環状非共役ジエン；２，３−ジイソプロピリデン−５−ノルボルネン、２−エチリデン−３−イソプロピリテン−５−ノルボルネン、２−プロペニル−２，２−ノルボルナジエン、１，３，７−オクタトリエン、１，４，９−デカトリエンのようなトリエンなどがあげられ、５−エチリデン−２−ノルボルネン、ジシクロペンタジエンが好ましい。
【０００８】
成分（Ａ）としては、エチレン−α−オレフィン共重合体（Ａ１）、エチレン−α−オレフィン−共役ジエン共重合体（Ａ２）が好ましく、これらを混合して用いてもよい。また、成分（Ａ）としては、油展エチレン−α−オレフィン系共重合体を用いてもよい。
【０００９】
（Ａ１）がプロピレン単量体単位を含有する場合、（Ａ１）中のプロピレン単量体単位の含有量は、柔軟性を高める観点から、（Ａ１）のエチレン単量体単位とプロピレン単量体単位の合計含有量を１００重量％として、好ましくは１０〜６０重量％であり、より好ましくは２０〜５０重量％である。また、（Ａ２）がプロピレン単量体単位を含有する場合、（Ａ２）中のプロピレン単位単量体の含有量は、柔軟性を高める観点から、（Ａ２）のエチレン単量体単位とプロピレン単量体単位の合計含有量を１００重量％として、好ましくは１０〜６０重量％であり、より好ましくは２０〜５０重量％である。（Ａ２）のヨウ素価は、耐光性の観点から３０以下が好ましい。なお、プロピレン単量体単位の含有量は、赤外分光法により測定される。
【００１０】
成分（Ａ）の１００℃のムーニー粘度（ＭＬ１＋４１００℃）は、機械的強度を高める観点から、好ましくは５以上であり、より好ましくは２０以上である。また、成形体の外観を高める観点から、該粘度は、好ましくは１５０以下であり、より好ましくは１００以下である。なお、成分（Ａ）として油展共重合体を用いた場合の成分（Ａ）のムーニー粘度は伸展油を含めた値とする。なお、該ムーニー粘度は、ＪＩＳ  Ｋ  ６３００に従って、１００℃で測定される。
【００１１】
成分（Ａ）は公知の方法により製造することができる。また、市販で得られるものを使用することもできる。
【００１２】
本発明の成分（Ｂ）のプロピレン系樹脂は、１２０℃以上に融点を有するプロピレン系重合体であり、以下に示すホモポリプロピレン（Ｂ１）、プロピレン−エチレンランダム共重合体（Ｂ２）及びプロピレン−エチレンブロック共重合体（Ｂ３）などをあげることができ、これらは、２種以上組み合わせて用いてもよい。また、成分（Ｂ）としては、市販で得られるものを使用することができる。
（Ｂ１）はプロピレンの単独重合体である。
（Ｂ２）はプロピレンとエチレンがランダムに重合した共重合体であり、エチレン単量体単位の含有量は１０重量％以下である。エチレン単位単量体の含有量が過多であると耐熱性が悪くなることがある。
（Ｂ３）は第一セグメント及び第二セグメントからなり、第一セグメントがプロピレン単独重合体部であり、第二セグメントはプロピレン−エチレンランダム共重合体部であるブロック共重合体、または、第一セグメント及び第二セグメントからなり、第一セグメントがエチレン単量体単位含有量１０重量％以下のプロピレン−エチレンランダム共重合体部であり、第二セグメントは第一セグメントと異なるエチレン単量体単位含有量のプロピレン−エチレンランダム共重合体部であるブロック共重合体である。また、ブロック共重合体中の第二セグメントであるプロピレン−エチレンランダム共重合体部の含有量は７０重量部以下であることが、耐熱性の観点から好ましい。
なお、融点は、ＪＩＳ  Ｋ  ７１２１に従い、昇温速度および降温速度が５℃／ｍｉｎの条件で測定される。
【００１３】
成分（Ｂ）のメルトフローレイト（２３０℃，２１．１８Ｎ）は、成形体の外観を高める観点から、好ましくは０．１ｇ／１０ｍｉｎ以上であり、より好ましくは１ｇ／１０ｍｉｎ以上である。また、該メルトフローレイトは、機械的強度を高める観点から、好ましくは１５０ｇ／１０ｍｉｎ以下であり、より好ましくは１００ｇ／１０ｍｉｎ以下である。なお、該メルトフローレイトは、ＪＩＳ  Ｋ７２１０に従い、荷重２１．１８Ｎ、温度２３０℃の条件で測定される。
【００１４】
本発明の成分（Ｃ）は、エチレンおよび炭素原子数３〜２０のα−オレフィンから選ばれる少なくとも２種のオレフィンから誘導される構造単位を含有し、下記式（２）を充足し、１２０℃以上に融点を有さないα−オレフィン系共重合体である。
ｙ’≧ｘ’                                        （２）
ここで、ｘ’は成分（Ｃ）中のエチレン単量体単位の含有量（モル％）を表し、ｙ’は成分（Ｃ）中の炭素原子数４〜２０のα−オレフィンの単量体単位の含有量（モル％）を表す。ただし、成分（Ｃ）中の全単量体単位の含有量を１００モル％とする。
なお、融点は、ＪＩＳ  Ｋ  ７１２１に従い、昇温速度および降温速度が５℃／ｍｉｎの条件で測定され、単量体単位の含有量は、ＮＭＲ分析により求められる。
【００１５】
成分（Ｃ）において、炭素原子数３〜２０のα−オレフィンとしては、プロピレン、１−ブテン、１−ペンテン、１−ヘキサン、１−オクテン、１−デセンなどの直鎖状α−オレフィン；３−メチル−１−ブテン、３−メチル−１−ペンテンなどの分岐状α−オレフィンなどがあげられ、プロピレン、１−ブテン、１−オクテンが好ましい。成分（Ｃ）は、炭素原子数２〜２０のオレフィン以外の単量体から誘導される構造単位を含有していてもよく、該単量体としては、共役ジエンなどがあげられる。該共役ジエンとしては、１，４−ヘキサジエン、１，６−オクタジエン、２−メチル−１，５−ヘキサジエン、６−メチル−１，５−ヘプタジエン、７−メチル−１，６−オクタジエンのような鎖状非共役ジエン；シクロへキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンのような環状非共役ジエン；２，３−ジイソプロピリデン−５−ノルボルネン、２−エチリデン−３−イソプロピリテン−５−ノルボルネン、２−プロペニル−２，２−ノルボルナジエン、１，３，７−オクタトリエン、１，４，９−デカトリエンのようなトリエンなどがあげられ、５−エチリデン−２−ノルボルネン、ジシクロペンタジエンが好ましい。
【００１６】
成分（Ｃ）としては、プロピレン単量体単位を含有する共重合体であるプロピレン系共重合体が好ましく、プロピレンと炭素原子数４〜２０のα−オレフィンとの共重合体（Ｃ１）、プロピレンと炭素原子数４〜２０のα−オレフィンと共役ジエンとの共重合体（Ｃ２）がより好ましく、これらを混合して用いてもよい。また、成分（Ｃ）としては、油展α−オレフィン系共重合体を用いてもよい。
【００１７】
（Ｃ１）の炭素原子数４〜２０のα−オレフィンの単量体単位の含有量は、柔軟性を高める観点から、（Ｃ１）の炭素原子数３〜２０のα−オレフィンの単量体単位の含有量を１００重量％として、好ましくは１〜９０重量％であり、より好ましくは５〜５０重量％である。また、（Ｃ２）の炭素原子数４〜２０のα−オレフィンの単量体単位の含有量は、柔軟性を高める観点から、（Ａ２）の炭素原子数３〜２０のα−オレフィンの単量体単位の含有量を１００重量％として、好ましくは１〜９０重量％であり、より好ましくは１０〜５０重量％である。（Ｃ２）のヨウ素価は、耐光性の観点から３０以下が好ましい。なお、プロピレン単量体単位および炭素原子数４〜２０のα−オレフィンの単量体単位の含有量は、ＮＭＲ法により測定される。
【００１８】
成分（Ｃ）のメルトフローレイト（２３０℃，９８．０６Ｎ）は、成形体の外観を高める観点から、好ましくは０．０１ｇ／１０ｍｉｎ以上であり、より好ましくは０．１ｇ／１０ｍｉｎ以上である。また、機械的強度を高める観点から、該メルトフローレイトは、好ましくは５０ｇ／１０ｍｉｎ以下であり、より好ましくは２０ｇ／１０ｍｉｎ以下である。なお、該メルトフローレイトは、ＪＩＳ
Ｋ７２１０に従い、荷重９８．０６Ｎ、温度２３０℃の条件で測定される。
【００１９】
成分（Ｃ）は公知の方法により製造することができる。また、市販で得られるものを使用することもできる。
【００２０】
本発明の成分（Ｄ）は、シリコーンオイル及び／又はシリコーンゴムである。シリコーンオイル、シリコーンゴムとしてはストレートシリコン（Ｄ１）、変性シリコーン（Ｄ２）があげられる。
（Ｄ１）としては、ジメチルシリコーン、メチルフェニルシリコーン、メチルハイドロジェンシリコーンがある。
（Ｄ２）としては、アミノ変性シリコーン、エポキシ変性シリコーン、カルボキシル変性シリコーン、カルビノール変性シリコーン、メタクリル変性シリコーン、メルカトプ変性シリコーン、フェノール変性シリコーン、ポリエーテル変性シリコーン、メチルスチリル変性シリコーン、アルキル変性シリコーン、高級脂肪酸エステル変性シリコーン、高級アルコキシ変性シリコーン、フッ素変性シリコーン等がある。
シリコーンオイル、シリコーンゴムをオレフィン系樹脂に高濃度に充填したものでもよい。成分（Ｄ）として市販で得られるものを使用することができる。
【００２１】
本発明の熱可塑性エラストマー組成物の成分（Ａ）〜（Ｄ）の含有量としては、成分（Ａ）の含有量が１０〜８５重量％であり、成分（Ｂ）の含有量が５〜４０重量％であり、成分（Ｃ）の含有量が５〜８０重量％であり、成分（Ｄ）の含有量が０．１〜２０重量％のものであり、好ましくは、成分（Ａ）の含有量が２０〜８０重量％であり、成分（Ｂ）の含有量が１０〜３０重量％であり、成分（Ｃ）の含有量が５〜６０重量％であり、成分（Ｄ）の含有量が２〜１０重量％である。ただし、成分（Ａ）〜（Ｄ）の合計量を１００重量％とする。成分（Ａ）が過少であると柔軟性が劣ることがあり、一方成分（Ａ）が過多であると成形体の外観が劣ることがある。成分（Ｂ）が過少であると成形体の外観が悪くなることがあり、一方成分（Ｂ）が過多であると柔軟性が低下する（硬くなる）ことがある。成分（Ｃ）が過少であると耐傷付き性が劣ることがあり、一方成分（Ｃ）が過多であると成形体の表面がべたつくことがある。成分（Ｄ）が過少であると耐摩耗性が劣ることがあり、一方成分（Ｄ）が過多であると成形体の外観が劣ることがある。
【００２２】
本発明の熱可塑性エラストマー組成物は、有機過酸化物あるいは有機過酸化物と分子構造内に二重結合を２つ以上持った架橋助剤をもちいて動的に熱処理を行ってもよい。該有機過酸化物としては、２，５−ジメチル−２，５−ジ（ｔ−ブチルパーオキシ）ヘキサン、２，５−ジメチル−２，５−ジ（ｔ−ブチルパーオキシ）ヘキシン、１，３−ビス（ｔ−ブチルパーオキシイソプロピル）ベンゼン、１，１−ジ（ｔ−ブチルパーオキシ３，５，５−トリメチルシクロヘキサン）、２，５−ジメチル−２，５−ジ（パーオキシベンゾイル）ヘキシン、ジクミルパーオキサイド等を挙げることができる。また、該架橋助剤としてＮ，Ｎ’−ｍ−フェニレンビスマレイミド、トルイレンビスマレイミド、ｐ−キノンジオキシム、ニトロソベンゼン、ジフェニルグアニジン、トリメチロールプロパン、ジビニルベンゼン等を用いることができる。
【００２３】
本発明の熱可塑性エラストマー組成物は、必須の成分である（Ａ）〜（Ｄ）に加えて、無機フィラー（タルク、炭酸カルシウム、焼成カオリン等）、有機フィラー（繊維、木粉、セルロースパウダー等）、滑剤（脂肪酸アミド等）、酸化防止剤（フェノール系、イオウ系、燐系、ラクトン系、ビタミン系等）、耐候安定剤、紫外線吸収剤（ベンゾトリアゾール系、トリアジン系、アニリド系、ベンゾフェノン系等）、熱安定剤、光安定剤（ヒンダードアミン系、ベンゾエート系等）、顔料等を含有してもよい。耐摩耗性を更に向上させるには無機フィラーを含有すると好ましい。また、無機フィラーと滑剤を含有すると更に好ましい。柔軟な熱可塑性エラストマー組成物を得るには、無機フィラーとして炭酸カルシウムを用いることが好ましい。
【００２４】
本発明の熱可塑性エラストマー組成物は、成分（Ａ）〜（Ｄ）を公知の方法、例えば、二軸押出機、バンバリーミキサーなどにより溶融混練することに得ることができる。
【００２５】
本発明の熱可塑性エラストマー組成物は、多層成形用に好適に用いられる。多層成形体の好ましい具体例として、コア部がオレフィン系樹脂であり、表皮部が本発明の熱可塑性エラストマー組成物からなる二層成形で成形された成形体をあげることができる。表皮部にソフト感を求められる時、熱可塑性エラストマー組成物の硬度（ｓｈｏｒｅＡ）は９９以下が好ましい。更に好ましくは硬度（ｓｈｏｒｅＡ）が９０〜６０である。また、コア部のオレフィン系樹脂としては、プロピレン系樹脂、エチレン系樹脂等をあげることができる。
【００２６】
上記の多層成形体は、たとえば、押出機による共押出、射出成形による多色成形、インサート成形等により得られる。
【００２７】
本発明の熱可塑性エラストマー組成物を用いた成形体は、自動車内装部品に好適に用いられ、具体的にはインスルメントパネル、ドア、アームレスト、グラブレール、シフトノブ、インパネグリップ、サイドブレーキノブ、コンソールボックス、グラスラン、ウェザーストリップ等をあげることができる。
【００２８】
【実施例】
以下の実施例によって、本発明をより詳細に説明する。
〔Ｉ〕原料
（Ａ）エチレン−α−オレフィン系共重合体
Ａ−１；住友化学社製  エスプレン  ６７１Ｆ
油展エチレン−プロピレン−５−エチリデン−２−ノルボルネン共重合体ゴム（プロピレン単量体単位含有量＝４０重量％、ムーニー粘度（ＭＬ１＋４１００℃）＝９０、油展量＝７０重量部）
Ａ−２；住友化学社製  エスプレン  ６７０Ｆ
油展エチレン−プロピレン−５−エチリデン−２−ノルボルネン共重合体ゴム（プロピレン単量体単位含有量＝３０重量％、ムーニー粘度（ＭＬ１＋４１００℃）＝５３、油展量＝１００重量部）
（Ｂ）プロピレン系樹脂
Ｂ−１；住友化学社製  ノーブレン  ＡＺ１６１Ｃ
プロピレン−エチレンブロック共重合体（ＭＦＲ（２３０℃，２１．１８Ｎ）＝３０ｇ／１０ｍｉｎ、エチレン−プロピレンランダム共重合部含有量＝１７重量％）
Ｂ−２；住友化学社製  ノーブレン  Ｄ１０１
ホモプロピレン（ＭＦＲ（２３０℃，２１．１８Ｎ）＝０．５ｇ／１０ｍｉｎ）
（Ｃ）プロピレン−α−オレフィン系共重合体
Ｃ−１；住友化学社製  タフセレン  Ｘ１１０２
プロピレン−１−ブテン共重合体（１−ブテン単量体単位含有量＝５重量％、ＭＦＲ（２３０℃、９８．０６Ｎ）＝３ｇ／１０ｍｉｎ）
（Ｄ）シリコーン
Ｄ−１；東レ・ダウコーニング・シリコーン株式会社製  ＢＹ２７−００１
【００２９】
〔ＩＩ〕測定方法
得られた組成物についてはシリンダー温度２２０℃、金型温度５０℃にて射出成形機を用いて厚さ２ｍｍ、１５０ｍｍ×９０ｍｍのしぼ付き平板を成形した後、必要な測定を行なった。
（１）耐傷付き性試験：表面性測定機トライボギア（新東科学社製）を用い３００ｇの荷重を載せた引掻針で射出成形したしぼ付きプレートのしぼ面を一定速度で引掻くことにより傷を付け、傷を目視観察により評価した。
○：良好（傷が目立たない）
×：不良（傷が目立つ）
（２）耐摩耗試験：学振摩耗試験機に布（カナキン３号）としぼ付きプレートを取り付け、５００ｇの荷重を載せ、しぼ面を布で２００回擦りつけることによる摩耗面を目視観察にて評価を行った。
○：良好（しぼがほとんど摩滅していない。又は、擦り傷が目立たない。）
×：不良（しぼが摩滅して、しぼがほとんど残っていない。又は、擦り傷がかなり目立つ）
【００３０】
実施例１、２及び比較例２
表１に示した配合量のＡ−１、Ｂ−１、Ｃ−１、Ｄ−１と架橋助剤であるトリメチロールプロパントリメタクリレート０．１重量部とをバンバリーミキサーで溶融混練した後、ペレットに加工した。該ペレットと有機パーオキサイドである２，５−ジメチル−２，５−ジ（ｔ−ブチルパーオキシ）ヘキサン０．１２重量部とを二軸押出機で動的に熱処理した。得られた組成物を成形し、物性測定を行った。その結果を表１に示す。
【００３１】
比較例１
表１に示した配合量のＡ−２とＢ−２と架橋助剤であるＮ，Ｎ’−ｍ−フェニレンビスマレイミド０．８重量部とをバンバリーミキサーで溶融混練した後、ペレットに加工した。該ペレットと有機パーオキサイドである２，５−ジメチル−２，５−ジ（ｔ−ブチルパーオキシ）ヘキサン０．３２重量部とを二軸押出機で動的に熱処理した。得られた組成物を成形し、物性測定を行った。その結果を表１に示す。
【００３２】
【表１】
2004231779.tif 000002
【００３３】
【発明の効果】
以上説明したとおり、本発明により、耐磨耗性および耐傷付性に優れたオレフィン系熱可塑性エラストマー組成物、及び該組成物を用いた成形体を提供することができた。